НАНЕСЕННЫЙ КАТАЛИЗАТОР НА ОСНОВЕ БЛАГОРОДНОГО МЕТАЛЛА ДЛЯ ОБРАБОТКИ ВЫХЛОПНОГО ГАЗА

1. Способ обработки выхлопного газа, в котором:
а. осуществляют контакт выхлопного газа, содержащего избыток кислорода и, по меньшей мере, один насыщенный углеводород, с катализатором окисления; и
2
2
b. окисляют, по меньшей мере, часть насыщенного углеводорода с получением СО и НО;
где данный катализатор окисления содержит, по меньшей мере, один благородный металл на носителе, содержащем диоксид циркония и стабилизирующее количество, по меньшей мере, одного редкоземельного металла.
2. Способ по п. 1, в котором упомянутый насыщенный углеводород представляет собой, главным образом, метан.
3. Способ по п. 1, в котором упомянутый благородный металл содержит, по меньшей мере, один металл из палладия и платины.
4. Способ по п. 1, в котором упомянутый благородный металл состоит, по существу, из палладия и платины.
5. Способ по п. 1, в котором упомянутый редкоземельный металл находится в форме одного или нескольких оксидов редкоземельных металлов.
6. Способ по п. 5, в котором упомянутый один или несколько оксидов редкоземельных металлов и упомянутый диоксид циркония присутствуют вместе в твердом растворе.
7. Способ по п. 6, в котором упомянутый благородный металл наносят на упомянутый твердый раствор.
8. Способ по п. 1, в котором упомянутый редкоземельный  металл выбирают из группы, состоящей из лантана, неодима, иттрия и их комбинаций.
9. Способ по п. 1, в котором упомянутый редкоземельный металл представляет собой иттрий.
10. Способ по п. 1, в котором упомянутый носитель содержит от приблизительно 1 до приблизительно 40 массовых процентов упомянутого редкоземельного металла.
11. Способ по п. 1, в котором упомянутый носитель содержит от приблизительно 5 до приблизительно 20 массовых процентов упомянутого редкоземельного металла.
12. Способ по п. 1, в котором упомянутый носитель состоит, по существу, из от приблизительно 5 до приблизительно 15 массовых процентов оксида иттрия, от приблизительно 5 до приблизительно 15 массовых процентов диоксида кремния, и остальное диоксид циркония.
13. Способ по п. 12, в котором упомянутый благородный металл состоит, по существу, из палладия или комбинации палладия и платины.
14. Способ по п. 1, в котором упомянутый выхлопной газ происходит от сгорания топлива, содержащего, в основном, метан.
15. Способ по п. 13, в котором упомянутый выхлопной газ происходит от сгорания топлива, содержащего, в основном, метан.
16. Способ по п. 1, в котором упомянутый контакт происходит при температуре от приблизительно 350 до приблизительно 650°С.
17. Система для обработки выхлопного газа, содержащая:
а. выхлопной газ, содержащий избыток кислорода и метан с  концентрацией от приблизительно 10 об.ч./млн (объемных частей на миллион) до приблизительно 10000 об.ч./млн и имеющий температуру от приблизительно 350 до приблизительно 650°С; и
b. катализатор окисления в контакте с упомянутым выхлопным газом, где упомянутый катализатор содержит, по меньшей мере, один благородный металл на носителе, содержащем диоксид циркония и стабилизирующее количество, по меньшей мере, одного редкоземельного металла.
18. Система по п. 17, в которой упомянутый носитель состоит, по существу, из от приблизительно 5 до приблизительно 15 массовых процентов оксида иттрия, от приблизительно 5 до приблизительно 15 массовых процентов диоксида кремния, и остальное диоксид циркония, и в которой упомянутый благородный металл состоит, по существу, из палладия или комбинации палладия и платины.
3
3
19. Система по п. 18, в которой упомянутый катализатор наносят на подложку, получая содержание благородного металла от приблизительно 100 до приблизительно 200 г/фут (7063 г/м).
20. Система по п. 17, в которой упомянутый выхлопной газ происходит от сгорания метана.